(57)【特許請求の範囲】
【請求項１】
断熱材料を製造するための方法であって、以下の工程、
ａ）５ｍ2／ｇより大きな比表面積Ｓを有する固体無機物質の水性混合物を懸濁状態に調製する工程、
ｂ）少なくとも１種の細孔形成剤を、前記混合物に加える工程、
ｃ）攪拌して、均一な混合物を得る工程、
ｄ）前記均一な混合物から基材を予備成形する工程、
ｆ）少なくとも部分的に、細孔形成剤を除去する工程
を含み、ｍ2／ｇで表わされるＢＥＴにより測定された前記比表面積Ｓと、マイクロメートルで表わされる動的光散乱によって測定された前記細孔形成剤の平均粒径Ｄｐｍとが、次の関係にしたがう方法。
１／Ｓ＜Ｄｐｍ＜５０／Ｓ
【請求項２】
請求項１に記載の製造方法であって、前記比表面積Ｓと前記細孔形成剤の前記平均粒径Ｄｐｍとが、次の関係にしたがうことを特徴とする方法。
３／Ｓ＜Ｄｐｍ＜３０／Ｓ
【請求項３】
請求項１または２に記載の製造方法であって、前記細孔形成剤に対する前記無機物質の重量比が、０．２〜３であることを特徴とする方法。
【請求項４】
請求項１〜３何れか一項に記載の製造方法であって、前記無機物質が、少なくとも１種のケイ酸塩と、少なくとも１種のシリカと、少なくとも１種の非晶質シリカと、少なくとも１種の炭酸塩と、少なくとも１種のクレーとから選択される少なくとも１種の要素から選択されることを特徴とする方法。
【請求項５】
請求項１〜４何れか一項に記載の製造方法であって、前記無機物質が、沈降シリカおよび焼成シリカから選択される少なくとも１種の要素から選択されることを特徴とする方法。
【請求項６】
請求項１〜５何れか一項に記載の製造方法であって、前記細孔形成剤が、少なくとも１種のラテックス粒子から選択されることを特徴とする方法。
【請求項７】
請求項１〜６何れか一項に記載の製造方法であって、前記細孔形成剤が、５０℃から２００℃の間のガラス転移温度である少なくとも１種の水分散性アクリルコポリマーから選択され、前記アクリルコポリマーが、前記細孔形成剤の総重量の５％〜７５％の重量分率で水中エマルジョンとなっていることを特徴とする方法。
【請求項８】
請求項１〜７何れか一項に記載の製造方法であって、工程ｄ）において、前記基材が、成型、押出成形、またはコンベヤ上への堆積により予備成形されることを特徴とする方法。
【請求項９】
請求項１〜８何れか一項に記載の製造方法であって、工程ｆ）が、少なくとも１回の温度上昇を含んで３５０℃〜７５０℃の温度保持に達し、前記温度が、少なくとも４時間維持され、ついで放置されて室温に戻ることを特徴とする方法。
【請求項１０】
そのマトリックスが、無機物質から形成された断熱材料であって、１００ｎｍ以下の直径を有する細孔についての細孔容積が、１から１．３ｃｍ3／ｇの範囲であり、１００ｎｍを超え１０００ｎｍ以下の直径を有する細孔についての細孔容積が、０．１５から０．３５ｃｍ3／ｇの範囲であり、１０００ｎｍを超える直径を有する細孔についての細孔容積が、０．２７から０．５０ｃｍ3／ｇの範囲であり、総細孔容積が１．３〜２．２ｃｍ3／ｇであることを特徴とする断熱材料。
【請求項１１】
請求項１〜９何れか一項に記載の製造方法であって、以下の工程をさらに含むことを特徴とする方法：
ｅ）任意に、前記基材を少なくとも部分的に乾燥させる工程。
【請求項１２】
請求項３に記載の製造方法であって、前記細孔形成剤に対する前記無機物質の重量比が、０．７〜２．５であることを特徴とする方法。
【請求項１３】
請求項３に記載の製造方法であって、前記細孔形成剤に対する前記無機物質の重量比が、１〜２であることを特徴とする方法。
【請求項１４】
請求項４に記載の製造方法であって、前記無機物質が、沈降シリカ、焼成シリカ、ヒュームドシリカ、シリカゲルまたはシリカエアロゲルから選択される少なくとも１種の要素から選択されることを特徴とする方法。
【発明の詳細な説明】
【発明の概要】
【０００１】
本発明は、断熱材料を製造するための方法、前記製造方法にしたがって製造可能な断熱材料、また建物の断熱のため、そして特に断熱パネルとしてのその使用に関する。
【０００２】
現在、新築および改修において、建築および公共事業（ＢＰＷ）の構造物のこれらの仕様を満足するために、断熱性がとりわけ効率的な新規材料を開発することが有利である。そのようなより断熱性の建造材料が、とりわけ負荷の軽減、機械的強度または防音に関して、建物の建造に望ましい特性を維持する、もしくは改善さえすること、およびコストを削減し、生産量率を最適化するために、工業生産が容易であることが必須である。
【０００３】
多種多様な断熱製品が公知である。これらのうち、グラスウールもしくはロックウールなどの天然もしくは合成繊維に基づく断熱材料、押出もしくは発泡ポリスチレン（ＥＰＳ）またはフェニルもしくはポリウレタン（ＰＵ）フォームなどの発泡もしくはフォームポリマー型の気泡断熱材料を主に挙げることができる。気泡断熱材料は、室温にて３０ｍＷ／（ｍ．Ｋ）近くの熱的性能を達成するために、空気よりも低い熱伝導率を有する気体を有利に内包し得る。これらの材料の一欠点は、長時間マトリックス内の低伝導性気体を維持することが困難であること、および材料が、経年劣化によってこれらの熱的性能の一部を失うことである。
【０００４】
部分的な真空を内部に設けた多孔質または微小多孔質の材料を使用することにより、例えば真空パネルを生成することも可能である。これらの断熱材料は、加工（切断、孔開けなど）中に断熱特性の劣化を受けるため、使用が難しい。
【０００５】
特許ＵＳ４６３６４１５およびＵＳ４１５９３５９によれば、断熱（冷蔵庫など）壁の製造のための、沈降シリカまたは焼成シリカ粒子の使用も知られている。これらの文献には、乾燥経路を介して、粉末形態のシリカに基づく材料を製造する方法が記載されており、この方法は、とりわけ乾燥圧縮工程を必要とする。そのような方法は、最終材料の形成のため、ならびにその熱的および機械的特性の改善のために必要な補助剤または添加物を組み込むことを難しくし、建物適用のために好適ではない。
【０００６】
高性能断熱製品を製造するためのシリカエアロゲル粒子の使用もまた、知られている。室温にて１２ｍＷ／（ｍ．Ｋ）の低さまで及ぶ低い熱伝導率が得られるシリカエアロゲルは、一般に、特定の条件下で乾燥したシリカゲルから生成される。これらは、半透明顆粒、または建物の内部および外部壁を断熱するための（熱的、音響的などの）断熱パネル類のような従来の断熱製品内に組み込むために、特定の成形工程を要求する微細な粉末のいずれかの形態であってよい。これらのシリカエアロゲルは、とりわけ、細心の注意を要する乾燥条件を必要とするので、工業規模で得るのが困難であり、コストがかかる。したがって、熱的性能が同等であるが、工業的に製造するのがより簡単な材料の開発に対する高い要求が存在する。
【０００７】
本発明は、非常に良好な熱的性能を有する新規の断熱材料を製造する方法の提案を目的とする。本材料は、建物断熱としての適用に使用可能でなければならない。本発明はまた、使用が簡単で、特に支持体上にキャストすることによって、または成型によって、任意の望む形状に成形可能である材料を製造するための方法を提案することが目的である。さらに、本方法は、液体、ゲルおよび／または固体の形態にて、結合剤、添加剤および／または補助剤のような化合物の取り込みと適合しなければならない。
【０００８】
この点について、そして先行技術の欠点を乗り越えるために、本発明は、第１の態様にしたがって、断熱材料を製造するための方法であって、以下の工程、
ａ）５ｍ2／ｇより大きな比表面積Ｓを有する固体無機物質の水性混合物を懸濁状態に調製する工程、
ｂ）少なくとも１種の細孔形成剤を前記混合物に加える工程、
ｃ）攪拌して、均一な混合物を得る工程、
ｄ）均一な混合物から基材を予備成形する工程、
ｅ）任意に、前記基材を少なくとも部分的に乾燥させる工程、
ｆ）少なくとも部分的に、細孔形成剤を除去する工程
を含み、ｍ2／ｇで表わされるＢＥＴにより測定された前記比表面積Ｓと、マイクロメートルで表わされる動的光散乱（または光動的拡散）によって測定され前記細孔形成剤の平均粒径Ｄｐｍとが、次の関係にしたがう方法に関する。
【０００９】
１／Ｓ＜Ｄｐｍ＜５０／Ｓ
上で記述された本発明の方法の文脈中、語句「予備成形される」は、本製造方法の経過の間の、製品の中間形態に相当する。方法の最後に、得られた製品をそのまま使用することができ、または、少なくとも１つの切断、粉砕、圧縮などのような他の成形工程かけてもよい。
【００１０】
基材を、工程ｅ）にて少なくとも部分的に乾燥させ、すなわち少なくとも３０％または少なくとも５０％の水が基材から除去され、好ましくは７０％、有利には８０％、または９０％、そして少なくとも９９％の水が、基材より除去される。工程ｅ）およびｆ）は、任意の順番で実施してよく、好ましくは工程ｆ）が工程ｅ）に続く。工程ｅ）は、工程ｆ）の中に含まれてよく、すなわち乾燥は、細孔形成剤の除去工程の間に実施することができる。
【００１１】
先に記述したような本発明の文脈内の無機物質および細孔形成剤は、３／Ｓ＜Ｄｐｍ＜３０／Ｓ、有利には５／Ｓ＜Ｄｐｍ＜１５／Ｓのように好ましくは選択される。
【００１２】
規格ＩＳＯ９２７７：２０１０にしたがって、比表面積がＢＥＴ（Ｂｒｕｎａｅｒ、ＥｍｍｅｔｔおよびＴｅｌｌｅｒ決定を用いる気体の多重吸収の理論）によって測定され、沈降シリカの場合、測定は、規格ＩＳＯ５７９４／１：２０１０にしたがって実施される。
【００１３】
本発明の文脈中、細孔形成剤は実質的に球形であり、それらのサイズ分布のＤｐｍはしたがって、それらの平均粒径に相当し、動的光散乱によって、規格ＩＳＯ１３３２１：１９９６にしたがって測定される。
【００１４】
本発明の意味内の用語「無機物質」は、例えば金属酸化物に基づく、無機分子から形成される任意の固体材料を意味し、それは原材料から直接出発することができ、または無機前駆体から調製してもよい。
【００１５】
本発明の方法において先に記述した懸濁液中の無機物質は粉末であり、その粒子サイズは、規格ＩＳＯ１３３２０−１：２０００にしたがったレーザー回析を用いた粒子サイズ解析によって測定された中央値直径Ｄ５０について、好ましくは１μｍから１０ｍｍまで変わる。
【００１６】
工程ａ）にて記述した無機物質の比表面積Ｓは、好ましくは１０ｍ2／ｇより大きく、より好ましくは２０ｍ2／ｇより大きく、そして有利には３０ｍ2／ｇより大きく、より有利には４０ｍ2／ｇより大きく、またはさらに５０ｍ2／ｇより大きい。有利には、無機物質のこの比表面積Ｓは、６０ｍ2／ｇより大きく、より好ましくは７０ｍ2／ｇより大きく、より有利には８０ｍ2／ｇより大きく、より好ましくはまた９０ｍ2／ｇより大きく、またはさらに１００ｍ2／ｇより大きい。
【００１７】
本発明の文脈中表現「細孔形成剤」は、少なくとも部分的に細孔形成剤を取り除くために、とりわけ材料の中心での、本形成剤の挿入に続く処理を用いて、材料内の多孔性を産出可能な任意の物質を意味する。
【００１８】
細孔形成剤は、部分的に除去されてよく、例えば、予想される効果を得るために必要な量に対して、過剰に大量の細孔形成剤を工程ｂ）に加える時に、この効果を得るために役立つ質量のみを除去することによって補正されるように、細孔形成剤の質量の９０％が基材より除去される。
【００１９】
本発明者らは、基材内の細孔形成剤の少なくとも部分的な除去のおかげで、本発明の方法により、材料の熱的特性を改善することが可能となることを、予期せず示した。特に、本発明の文脈内で、参照基材によって意味される基材をもたらすために、本発明の方法にしたがって、しかし細孔成形薬剤の組み込みなし（および結果として工程ｂ）なし）に、懸濁液内に含め、乾燥させた無機物質が、室温にておよそ５０〜９０ｍＷ／（ｍ．Ｋ）の熱的伝導率λを有するだけである。その大きさが先に特定したような関係にしたがって、無機物質の比表面積に関連する、細孔形成剤を含む溶液の添加と、乾燥後のその少なくとも部分的な除去とによって、相当に減少し、４５ｍＷ／（ｍ．Ｋ）より小さくなる熱的伝導率を有する基材を得ることが可能になる。本発明の文脈内において、熱的伝導率を、規格ＡＳＴＭ  Ｃ５１８およびＩＳＯ８３０１によって確立されたプロトコールにしたがうことによって、ＮＥＴＺＳＣＨ（商標）社からのＨＦＭ４３６シリーズフローメータで測定した。
【００２０】
改善された熱的特性に加えて、さらなる成分を、水相中均一に簡単に加えることが可能であり、断熱材料の形成は単純である。したがって、そのような方法により、とりわけ建設分野において、広い範囲の断熱適用をカバーするため、非常に広範囲の成分と組み合わせた無機マトリックスに基づく広く種々の高い断熱材料を製造することが可能になる。
【００２１】
熱伝導率における改善が、参照材料に対する細孔容積の増加に大きく貢献する。多孔性の追加は、その周辺で無機物質の凝集が構築されるようになる細孔形成剤の添加によって実施され、当該細孔形成剤の除去が、得られた無機材料の熱伝導率を低下させるために、制御された様式で、多孔性の形成を導く。
【００２２】
撹拌（工程ｃ）が、無機物質を完全に分散させ、細孔形成剤との混合物を均質にすることに働き、例えば磁気撹拌棒または撹拌ブレードのような任意の機械的撹拌子を用いて機械的に実施されてよい。あるいは、または組み合わせで、超音波処理が、好ましくは、無機物質を脱凝集化させ、および／または分散させ、懸濁液中に入れるために適用され得る。
【００２３】
好ましくは、細孔形成剤に対する無機物質の重量比は、０．２〜３の値である。有利には、細孔形成剤に対する無機物質の重量比は、０．７〜２．５である。さらに有利には、細孔形成剤に対する無機物質の重量比は、１〜２である。
【００２４】
好ましくは、上で列記した重量比との組み合わせで、少なくも１０％の細孔形成剤の質量が、工程ｆ）にて取り除かれる。同様に、好ましくは少なくとも３０％、有利には少なくとも５０％、より好ましくはまた少なくとも９０％、さらに少なくとも９９％の細孔形成剤が工程ｆ）にて取り除かれる。
【００２５】
エマルジョンの問題が存在する場合、細孔形成剤の質量は、固形分に対して表される。
【００２６】
好ましくは、無機物質は、以下の基材の少なくとも１種、少なくとも１種のケイ酸塩、沈降シリカ、焼成シリカ、ヒュームドシリカ、シリカゲルまたはシリカエアロゲルのような少なくとも１種の非晶質シリカ、少なくとも１種の炭酸塩および少なくとも１種のクレーから選択される。
【００２７】
無機物質として選択されたケイ酸塩および炭酸塩は、アルカリ金属またはアルカリ土類金属のケイ酸塩および炭酸塩であり、好ましくは、炭酸カルシウムおよび／または炭酸マグネシウムである。
【００２８】
好ましくは、無機物質は、非晶質シリカである。非晶質シリカの中で、沈降シリカおよび／または（参照ＨＤＫ（登録商標）Ｔ３０のもと、Ｗａｃｋｅｒ（商標）社によって販売されている焼成シリカのような）焼成シリカが好ましい。
【００２９】
好ましくは、本発明の文脈内上で提示した非晶質シリカは沈降シリカである。規格ＩＳＯ５７９４／１：２０１０にしたがってＢＥＴによって測定された、１６０ｍ2／ｇの比表面積を有する、Ｒｈｏｄｉａ（商標）社による参照Ｔｉｘｏｓｉｌ（登録商標）３６５のもと、販売されている沈降シリカからなるものが有利に使用される。
【００３０】
沈降シリカは、撹拌し、加熱した水性溶媒中、ケイ酸ナトリウム（または他のアルカリ金属）溶液の酸性化によって得られる。シリカの初期粒子が、４〜５０ｎｍのサイズまで成長し、ケイ酸塩から発生するナトリウムイオンの効果を通して凝集体に凝固し、本混合物の撹拌（または超音波処理）が、ゲルの形成を防止する効果を有する。このように生成した沈降シリカの懸濁液を水溶性塩で洗浄し、ついで濾過し、濾過ケーキを（とりわけ噴霧乾燥または回転乾燥によって）乾燥させ、ついで得られた固体を粉砕可能であり、粒子をそれらのサイズにしたがって分離する。
【００３１】
細孔形成剤は、好ましくはコロイド形状の少なくとも１種の有機材料、例えばコロイド形状の有機ポリマーを本質的に、または唯一としてさえ含む、実質的に球形の粒子を含み得る。有機材料として、デンプン粒子からなるものも使用されてよく、そのような粒子は、出願ＥＰ１４０３２３１に記述されている。
【００３２】
細孔形成剤はまた、界面活性剤、両親媒性ブロックコポリマーのようなポリマー、または無機細孔形成剤からアセンブリ形成されてよい。
【００３３】
無機細孔形成剤としては、例えば好ましくは共溶媒、例えばエタノールを含む水性混合物中に取り込まれた（有機ポリマーとの可能性ある組み合わせでの）ＮａＣｌ型の無機塩を挙げることができる。無機塩は続いて、例えば文献Ｃｈｅｍ．Ｍａｔｅｒ．１９９９，１１，１１７４−１１７８中で説明されているように、洗浄することによって除去される。
【００３４】
融解点より低い焼成温度、および／またはそれが囲まれた無機物質の焼結温度を有する材料から形成される任意のタイプの細孔形成剤が、有利に使用されうるであろう。典型的には、沈降シリカの場合、細孔形成剤の焼成温度は、７００℃より低くなければならない。
【００３５】
好ましくは、細孔形成剤は、少なくとも１種の有機粒子である。そのような有機粒子は、大部分は、または一意的にさえ、有機材料から構成される。そのような有機粒子は、完全に、または部分的に、ＡＢまたはＡＢＡブロックを含む、立体規則性ブロックポリマーとしても公知な、両親媒性ブロックコポリマーのようなポリマーから構築され、これにおいては、Ａは酸化ポリエチレン（ＰＥＯ）またはポリアクリル酸（ＰＡＡ）のような親水性ブロックを表わし、Ｂは、ポリスチレン（ＰＳ）、酸化ポリプロピレン（ＰＰＯ）、ポリイソプレン（ＰＩ）またはポリビニルピリジン（ＰＶＰ）のような疎水性ブロックを表わす。
【００３６】
好ましくは、本発明にしたがった断熱材料の製造のための方法で使用される有機粒子は、ラテックス粒子である。
【００３７】
本発明内の用語「ラテックス」は、例えばＬａｖｏｉｓｉｅｒ，Ｊ−Ｃ  Ｄａｎｉｅｌらによって発行された「ｌｅｓ  ｌａｔｅｘ  ｓｙｎｔｈｅｔｉｑｕｅｓ［Ｓｙｎｔｈｅｔｉｃ  ｌａｔｉｃｅｓ］」、１５ページ中で与えられる用語ラテックスの定義のような、高分子から構成されるポリマーおよび／または粒子のコロイド懸濁液または分散液を意味する。
【００３８】
上で引用されたポリマー（および／またはコポリマー）は、自己乳化可能であってよく、またはエマルジョンまたは分散液が、適切な界面活性剤によって安定化される。ポリマーおよび／またはコポリマーは、エマルジョンまたは分散液の総重量の５％〜７５％、好ましくは２０％〜６０％、および有利には３０％〜５０％の重量画分にて存在する。本発明の文脈内で好ましいラテックスは有利には、５０℃より高いガラス転移温度Ｔgを有する。理想的には、Ｔgは５０℃〜２００℃、好ましくは７０℃〜１７０℃、有利には９０℃〜１５０℃、またはさらに１０５℃〜１３５℃でなければならない。本発明の文脈内上で特定したような、ガラス転移温度を有するいくつかのラテックスの組み合わせからなるものが有利には使用されてよい。
【００３９】
有利には、ラテックスは、ビニル型、アクリル型および／またはカルボン酸より誘導された型のポリマーまたはコポリマーを含む。アクリル型のラテックス、とりわけアクリル型のポリマーを含むもの、特にシラン化された（すなわち、少なくとも１つのシランまたはシラノール官能基を有するエチレン性不飽和モノマーと共重合された）アクリロニトリル／アクリルエステルコポリマーまたはスチレン／アクリル酸もしくはエステルコポリマーが非常にとりわけ好ましい。
【００４０】
他の有益なラテックスは、エステル官能基を含むもの、またはシラン化もしくは非シラン化オレフィンと塩化ビニルとのコポリマーを含むものから選択し得る。酢酸ビニルに基づく、とりわけ酢酸ポリビニルのホモポリマーに基づく、または酢酸ビニルのコポリマー、とりわけ（メタ）アクリル酸および／またはエステルの、マレイン酸エステルの、オレフィンの、および／または塩化ビニルのコポリマーに基づく、または塩化ビニル／エチレンコポリマーに基づく、ラテックスを特に挙げることができる。
【００４１】
Ｂａｙｅｒ（商標）社によって販売されている１３５ｎｍの平均粒径を有するポリウレタンＢａｙｂｏｎｄ（登録商標）−ＢＡＹＢＯＮＤ  ＸＰ２６０２のような、本発明の方法中で、細孔形成剤として使用可能な市販のラテックスを挙げることができる。代替的に、または組み合わせで、Ｄｏｗ  Ｃｈｅｍｉｃａｌ（商標）社のＲｏｈｍ  ａｎｄ  Ｈａａｓ（商標）によって販売されているもののような、６０〜７５ｎｍの平均粒径を有する、任意にアクリル酸コポリマーとの組み合わせで、酸化または非酸化ポリエチレンワックスの形態でのラテックスを使用することも可能である。
【００４２】
ラテックスは、エマルジョンまたは懸濁液中のラジカル重合化によって得られる、スチレン／アクリルコポリマー、または（種々のアクリルモノマーから誘導される）完全なアクリルコポリマーでありうる。そのようなポリマーは、名称Ａｃｒｏｎａｌ（登録商標）によって参照される範囲内で、会社ＢＡＳＦ（商標）社によって販売されている。
【００４３】
好ましくは、ラテックスは、少なくとも１種の水分散可能アクリルコポリマーから選択され、そのガラス転移温度は、５０℃から２００℃まで変わり、アクリルコポリマーは、細孔形成剤の総重量の５％〜７５％の重量画分にて、水中エマルジョンである。先に説明したように、本発明の文脈内で、エマルジョンである場合、細孔形成剤の質量は、固形分に対して表される。
【００４４】
そのようなラテックスは、好ましくは、ＤＳＭ（商標）社による参照Ｎｅｏｃｒｙｌ（登録商標）のもとで販売されているアクリルコポリマーから選択され、有利にはＮａｏｃｒｙｌ（登録商標）ＸＫ−５２である。この製品は、水中エマルジョンの形態であり、平均粒径５８ｎｍで、３０から１００ｎｍまで変わる直径を有するラテックスを含む。１２４℃のガラス転移温度Ｔgを有し、４０％の重量画分（または固形分）にて、ｐＨ＝５．１で水中に分散される（水分散可能ポリマー）。同一の製品範囲にて、平均粒径４４ｎｍを有するＮｅｏｃｒｙｌ（登録商標）ＢＴ２１、または平均粒径８８ｎｍを有するＮｅｏｃｒｙｌ（登録商標）ＢＴ１００のような他のラテックスの使用が可能である。
【００４５】
メチルメタクリル酸（ＭＭＡ）のエマルジョン重合によって、とりわけ３０ｎｍ〜８０ｎｍの直径を有する、そのようなアクリルコポリマーを製造することも可能である。これらのポリマーは、一般に３つの異なるステージ、粒子のシーディング（seeding）の段階と、続くモノマーを消費することによる粒子サイズの増加段階と、最終の終結段階、で実施されるエマルジョン中のラジカル経路を介して製造される。処方の、そして実験的手順の正確な詳細を、実験セクションにて以下で提示する。合成は、機械的撹拌子を備える被覆反応器中、７０℃にて実施された。第一段階において、分散剤（脱イオン化水）と界面活性剤（Ｃｏｇｎｉｓ（商標）社によって販売されているＤｉｓｐｏｎｉｌ（登録商標）ＦＥＳ３２またはドデシル硫酸ナトリウム（ＳＤＳ））とを、反応器内に導入して反応温度にて熱し、窒素バブリングによって脱気を進める。溶解した酸素がラジカルスカベンジャであるので、この脱気が必要である。約１５分後、モノマー（ＮＭＡ）と開始剤（過硫酸アンモニウムＳ2Ｏ82-，２ＮＨ3+）とを、激しく撹拌しながら、反応器内に一気に加える。反応媒体が、ＭＭＡの小滴の形成によって即座に濁り、重合が開始される。数分後、初期粒子が形成され、反応媒体が、ポリマービーズによる光の散乱のために、不透明白色化を起こす。動的光散乱によってビーズの大きさの安定化を観察することと、分散液中の固形分を測定することによって重合したＭＭＡの質量を測定することとの両方で、反応の進行が追跡される。重合は一般に数時間後に完了する。反応器をついで空にし、ラテックスを室温にて保存する。
【００４６】
細孔形成剤としては、界面活性剤または両親媒性ブロックコポリマーおよび／または少なくとも１種の無機細孔形成剤から形成される少なくとも１種の会合性構造体と場合により共用される、上記ラテックスの任意の可能な組み合わせを使用することも可能であろう。
【００４７】
本記述中上で説明したように、本発明の方法の文脈内での用語「予備成形される」とは、本製造方法の過程中での、製品の中間成形に相当する。
【００４８】
有利には、基材は、成形、押出成形、またはコンベヤ上への堆積によって予備成形される。
【００４９】
成形によって基材を予備成形することである本工程には、均一な混合物を、適切な形態または横断面の溝内にキャスティングするための操作が含まれてよい。用語成形は、その広い意味で取られるべきであり、オープン鋳型中のキャスティング、金型を介した押出成形および押出成形品の切断などのような任意の型の成形操作を包含する。適切な場合、成形操作は、表面層を生成するために、高分子有機相での調製の共押出法によって実施されてよい。コンベヤ上での堆積によって、方法の続く工程にしたがって処理することが可能なストリップまたはシートの形状で連続して基材を成形することが可能になってよい。
【００５０】
基材を放置して数時間室温にて休ませることによって、工程ｅ）にて、基材を乾燥させることが可能である。好ましくは、基材を、８０％より高い相対湿度、３５℃以上の温度にて、クライマテック（climatic）チャンバー内で少なくとも１週間乾燥させる。
【００５１】
工程ｅ）の後かつ工程ｆ）の前に、基材を粉末化するため、および／または圧縮するために、基材を縮小することが任意に可能である。このさらなる成形工程は好ましくは、まず乳鉢中の乳棒を使用して実施する粉砕、続いて粉末上１５．１０6Ｐａの圧力を発揮するように調整したプレスによって好ましく実施する圧縮からなる。そのような圧縮によって、基材を予備成形するおよび／または乾燥することである工程に続いて頻繁に起こる、材料の分解の問題を克服することが可能となる。
【００５２】
あるいは、細孔形成剤の除去後、粉末まで基材を単に縮小して、断熱材料を得ることが可能である。
【００５３】
本発明にしたがった製造方法の工程ｆ）は好ましくは、焼成によって実施する。本焼成工程には、３５０℃〜７５０℃の温度保持に達するための少なくとも１回の温度上昇が含まれ、この温度はとりわけ少なくとも４時間維持され、次いで放置して室温まで戻す。
【００５４】
好ましくは、焼成工程に関して、工程ｅ）中で得た材料から出発して、引き続いて以下のように実施される。
【００５５】
−  ２から６時間まで変わる時間間隔にわたって温度上昇を実施して８０℃〜１２０℃の温度保持に達し、温度を４〜８時間維持する、ついで、
−  ４から８時間まで変わる時間間隔にわたって温度上昇を実施して１５０℃〜２００℃の温度保持に達し、温度を４〜８時間維持する、ついで
−  ９から１５時間まで変わる時間間隔にわたって温度上昇を実施して３５０℃〜５５０℃の温度保持を達成し、温度を少なくとも４時間維持する、
−  ついで放置して室温に戻す。
【００５６】
基材を形成している材料の凝集を減少させ、その断熱特性を低下させる温度ショックを避けるために、３回の維持にしたがった処理によって温度を増加させることが好ましい。
【００５７】
本発明はまた、先に記述した方法にしたがって得てよい断熱材料と、１．３〜２．２ｃｍ3／ｇの総細孔容積とを有する、無機物質、好ましくはシリカから形成されるマトリックスに関し、有利には、この細孔容積は１．９ｃｍ3／ｇより小さく、より好ましくはまた本発明にしたがった断熱材料の総細孔容積は１．４５〜１．８５ｃｍ3／ｇである。総細孔容積は、Ｐａｓｃａｌ１４０とＰａｓｃａｌ２４０機械（Ｔｈｅｒｍｏ  Ｓｃｉｅｎｔｉｆｉｃ（登録商標））上で実施される水銀ポロシメトリー測定によって決定され、これらの試験中に試料内に導入された水銀の累積容量と等しいと考えられる。
【００５８】
先に記述したように、本発明の文脈内で熱伝導率は、規格ＡＳＴＭ  Ｃ５１８およびＩＳＯ８３０１によって確立されたプロトコールにしたがうことによって、ＮＥＴＺＳＣＨ（商標）社からのＨＦＭ４３６シリーズフローメータで測定される。
【００５９】
好ましくは、断熱材料の熱伝導率λは、５５ｍＷ／（ｍ．Ｋ）より小さく、有利には４５ｍＷ／（ｍ．Ｋ）より小さく、より好ましくは４０ｍＷ／（ｍ．Ｋ）より小さい。
【００６０】
好ましくは、断熱材料の熱伝導率λは、３７ｍＷ／（ｍ．Ｋ）より小さく、より好ましくは３５ｍＷ／（ｍ．Ｋ）より小さく、有利には３２ｍＷ／（ｍ．Ｋ）より小さく、またはさらに３０ｍＷ／（ｍ．Ｋ）より小さい。
【００６１】
好ましくは、本発明の断熱材料の密度は、３００〜５００ｋｇ／ｍ3であり、有利には、材料の密度は３５０〜４８０ｋｇ／ｍ3である。
【００６２】
好ましくは、１００ｎｍ以下の直径を有する細孔についての材料の細孔容積は、１から１．３ｃｍ3／ｇの範囲であり、１００ｎｍより大きく、かつ１０００ｎｍ以下の直径を有する細孔についての細孔容積は、０．１５から０．３５ｃｍ3／ｇの範囲であり、１０００ｎｍより大きい直径を有する細孔についての細孔容積は、０．２７から０．５０ｃｍ3／ｇの範囲である。細孔容積は、実験セクションにて記述した装置で、水銀ポロシメトリーによって得る。細孔直径は、水銀の表面張力が４８０ｄｙｎ／ｃｍであり、シリカ／水銀接触角が１４０°と等しいと想定することによって、Ｗａｓｈｂｕｒｎ等式（Ｗａｓｈｂｕｒｎ、１９２１）を用いて計算する。
【００６３】
本発明はまた、建物の壁を断熱するための、建築分野での、本発明の文脈内で先に記述したような断熱材料の使用に関する。本発明者らは、細孔形成剤としてのラテックスの使用の間に、好ましくはシリカシートの形状で得た材料を焼成することが可能であったことを観察した。そのようなシートは有利には切断され、または断熱材料は、またはパネルを形成するために成形され、コア多孔性が、数ミリメートルの厚さを有する材料中、制御された様式で発生される。
【００６４】
好ましくは、断熱材料は、厚さが少なくとも５ｍｍに等しいパネルの形状である。
【００６５】
本発明による断熱材料は、繊維マトリックスと、またはポリウレタンフォームなどのフォームと組み合わせることにより、こうして形成される断熱パネルの機械的強度を強化し得る。
【００６６】
そのような繊維は、これらが、シリカ凝集体を維持可能な繊維性ネットワークを形成し、マトリックスの機械的強度を改善する要素を強化しているという意味で、強化剤として働いてよい。
【００６７】
本発明およびその利点が、以下の、例示によってのみ与えられ、いずれにしろ制限と考えられない、実験セクションにて記述される実施例を読むことによってよりよく理解されるであろう。
【００６８】
実験セクション
一般点（使用した解析法および装置）
−  熱伝導率
規格ＡＳＴＭ  Ｃ５１８およびＩＳＯ８３０１によって確立されたプロトコールにしたがうことによって、ＮＥＴＺＳＣＨ（商標）社からのＨＦＭ４３６シリーズフローメータで測定した。
【００６９】
−  粉末の１５．１０6Ｐａでの圧縮による、ペレット化のためのプロトコール
必要な装置および器具：１００ｋＮロードセルおよびＳＥＦＲＡＭデジタルレコーダを備えるＩＮＳＴＲＯＮ  ４５０５プレス、５０ｍｍの直径を持つ鉄製のシリンダとピストンのセットであって、中空シリンダと２つの表面のうち一方が磨かれた２つのピストン（一方は短く、一方は長い）を備え、さらに、形成されたシリカペレットを回収するために、圧縮後のピストンを解放するため５０ｍｍよりやや大きな直径を有する第２の中空シリンダも備えるセット、１０ｍｍの厚さを有する小さな金属プレート、５６．６ｍｍの直径を有する鉄ビーズ、精密天びん（精度±０．００１ｇ）、マイクロメータ（精度±０．０１ｍｍ）。
【００７０】
−  粉末の、１５．１０6Ｐａでの圧縮による、ウエハを得るためのプロトコール
１５×１５×５ｃｍの寸法を有する試料に関して、３４００ＫＮ  ＺＷＩＣＫプレスを使用する。
【００７１】
−  試料（ペレット）の密度および寸法の測定
ペレット化の文脈内で使用したバランス上のペレットの質量を測定する。マイクロメータにてペレットの厚さを測定する。その質量とその厚さとから、ペレットの平均密度を計算する。
【００７２】
ＩＮＳＴＲＯＮ４５０５プレスによって調製したペレットの寸法：全ての場合において、直径５０ｍｍ、厚さ７〜８ｍｍ。
【００７３】
−  比容量：総細孔容積を、Ｐａｓｃａｌ１４０およびＰａｓｃａｌ２４０マシン（Ｔｈｅｒｍｏ  Ｓｃｉｅｎｔｉｆｉｃ（登録商標））を実施した水銀ポロシメトリー測定によって決定し、これらの試験の間に試料中に導入された水銀の蓄積容量と等しいと考える。
【００７４】
水銀の表面張力が４８０ｄｙｎ／ｃｍであって、シリカ／水銀接触角が１４０°と等しいことを想定することで、Ｗａｓｈｂｕｒｎ等式を用いて、細孔直径を計算可能である。
【００７５】
−  ラテックスを製造するためのプロトコール
機械的撹拌子、コンデンサおよび窒素バブリングの入口を備える、７０℃にてサーモスタットで制御した１リットルの被覆反応器に、６００ｇの脱イオン水（抵抗＞１６ＭΩ．ｍ）および界面活性剤（固体または水溶液中）を導入した。同時に、（６００ｇから引き出した）少量の水中に希釈したメチルメタクリレート（ＭＭＡ、９９％、Ａｌｄｒｉｃｈ）および開始剤を、ホールディングスカートストッパを備える別のフラスコに入れる。反応器の、そして２つのフラスコの含有物を、窒素バブリングによって１５分間脱気する。モノマーおよび重合開始剤をついで、機械的撹拌（２５０ｒｐｍ）下、反応器内に一気に導入する。全反応を、密封した反応器内で実施し、窒素気流を、反応媒体の直上に維持した。反応媒体が、モノマー小滴の形成のために、モノマーの添加直後に濁るようになる。数分後、溶媒が白色となり、これはすでに形成された粒子による光散乱のサインである。動的光散乱により粒子のサイズ分布における変化をモニタすることによって、そして、分散液の固形分を測定してモノマーの変換の程度を測定することによって、反応の進行を追跡する。重合がその最大値に達した時に、反応器を排水し、ラテックスが、特定されない条件下、ポリエチレンフラスコ内に残る。そのようにして合成された分散液の保存可能期間は、６ヶ月間から１年間まで様々である。使用したアニオン性界面活性剤は一般に、３２重量％水溶液の形態で、０．２６ｇ／Ｌの臨界ミセル濃度を有する、Ｃ12Ｈ25（ＯＣＨ2ＣＨ2）4ＳＯ4-Ｎａ+の分子式を持つ、Ｃｏｇｎｉｓ（商標）社によって販売されている、Ｄｉｓｐｏｎｉｌ（登録商標）ＦＥＳ３２である。Ａｌｆｒｉｃｈ（商標）によって販売されており、２ｇ／Ｌの臨界ミセル濃度を有する、分子式Ｃ12Ｈ25ＳＯ4-Ｎａ+のＳＤＳ（ドデシル硫酸ナトリウム）をＤｉｓｐｏｎｉｌ（登録商標）の代わりに使用してよい。開始剤は、過硫酸塩アンモニウムＳ2Ｏ82-，２ＮＨ3+（ＡＰＳ）である。表１および２は、使用した反応基材の量、および本プロトコールにしたがって調製した２つのラテックス上で実施した実験的解析の結果を要約している。
【表１】
0005951635.tif 000002
【００７６】
ラテックス粒子の平均粒径に相当するＤｐｍは７３ｎｍであり、その多分散性指数Ｉｐは０．０５１であり、ＤｐｍとＩｐとの両方を、規格ＩＳＯ１３３２１：１９９６（動的光散乱）にしたがって測定する。
【００７７】
重量固形分Ｔｓは２２％であり、転換率は１である（固形分は、ポリマーの炭化温度以下の温度にて、オーブン中ラテックスを乾燥させることによって測定する）。
【表２】
0005951635.tif 000003
【００７８】
このラテックス粒子の平均粒径に相当するＤｐｍは５８ｎｍであり、その多分散性指数Ｉｐは０．０５４であり、ＤｐｍとＩｐとの両方を、規格ＩＳＯ１３３２１：１９９６にしたがって測定する。
【００７９】
重量固形分Ｔｓは２２％であり、転化率は１である。
【００８０】
［実施例］
例１ａ
比較例（参照基材）：
規格ＩＳＯ  ５７９４／１：２０１０にしたがったＢＥＴによって測定した、１６０ｍ2／ｇの比表面積を有する、６５ｇのＴｉｘｏｓｉｌ（登録商標）３６５沈降シリカを、Ｖｉｂｒａｃｅｌｌ  ７５０４２機械（Ｂｉｏｂｌｏｃｋ  Ｓｃｉｅｎｔｉｆｉｃ）を用いて５分間（出力５００Ｗ、周波数２０ｋＨｚ）、超音波処理によって、３１０ｇの蒸留水中に分散させる。得られた分散液をついで、９．５ｃｍの内部直径を有するＰＴＦＥ蒸発ボウル（Ｃａｒｌ  Ｒｏｔｈ）に注ぎ入れ、４０℃および９０％相対湿度にて、クライマテックチャンバー内で１週間乾燥させる。乾燥後、ボウルから抽出した固体試料を、乳鉢を用いて粉砕し、ついで得られた粉末を、実験セクションの一般点にて上で記述した装置（ＩＮＳＴＲＯＮ  ４５０５プレス）で、１５．１０6Ｐａでの圧縮によって形成させる。
【００８１】
ペレット形態で得られた本基材を、以下の熱処理にかける。
【００８２】
−  ４時間かけて１００℃まで上昇させ（０．３１℃／分）、ついで１００℃にて６時間維持する。
【００８３】
−  ６時間かけて１７５℃まで上昇させ（０．２１℃／分）、ついで１７５℃にて６時間維持する。
【００８４】
−  １２時間かけて４５０℃まで上昇させ（０．３１℃／分）、ついで４５０℃にて８時間維持する。
【００８５】
−  室温まで戻す。
【００８６】
焼成の後、ペレットはまだ同一の寸法、すなわち７〜８ｍｍの厚さに対して直径５０ｍｍを有し、本処理の最後に得たペレットは、実験セクションの一般点で説明したように測定した密度を有し、表３中にまとめる。
【００８７】
一般点にて記述したプロトコールにしたがって測定した熱伝導率、および水銀圧入ポロシメトリーによって測定した細孔容積もまた、表３にまとめる。
【００８８】
例２ａ
乾燥ラテックスの約１０％（重量パーセント）を、使用した沈降シリカの質量に対して使用する。
【００８９】
規格ＩＳＯ  ５７９４／１：２０１０にしたがったＢＥＴによって測定した、１６０ｍ2／ｇの比表面積を有する、６５ｇのＴｉｘｏｓｉｌ（登録商標）３６５沈降シリカを、Ｖｉｂｒａｃｅｌｌ  ７５０４２マシン（Ｂｉｏｂｌｏｃｋ  Ｓｃｉｅｎｔｉｆｉｃ）を用いて５分間（出力５００Ｗ、周波数２０ｋＨｚ）の超音波処理によって、２８０ｇの蒸留水中に分散させる。次に、５８ｎｍの平均粒径を有するラテックスＢ（表２）、３０ｇを加える。得られた分散液をついで、９．５ｃｍの内部直径を有するＰＴＦＥ蒸発ボウル（Ｃａｒｌ  Ｒｏｔｈ）に注ぎ入れ、４０℃および９０％相対湿度にて、クライマテックチャンバー内で１週間乾燥させる。乾燥後、ボウルから抽出した固体試料を、乳鉢中の乳棒を用いて粉砕し、ついで得られた粉末を、実験セクションの一般点にて上で記述した装置（ＩＮＳＴＲＯＮ  ４５０５プレス）で、１５．１０6Ｐａでの圧縮によってペレット化させる。
【００９０】
ペレット形態で得られたこの基材を、以下の熱処理にかける。
【００９１】
−  ４時間かけて１００℃まで上昇させ（０．３１℃／分）、ついで１００℃にて６時間維持する。
【００９２】
−  ６時間かけて１７５℃まで上昇させ（０．２１℃／分）、ついで１７５℃にて６時間維持する。
【００９３】
−  １２時間かけて４５０℃まで上昇させ（０．３１℃／分）、ついで４５０℃にて８時間維持する。
【００９４】
−  室温まで戻す。
【００９５】
焼成の後、ペレットはまだ同一の寸法、すなわち７〜８ｍｍの厚さに対して直径５０ｍｍを有し、この処理の最後に得たペレットは、実験セクションの一般点で説明したように測定した密度を有し、表３中にまとめる。
【００９６】
一般点にて記述したプロトコールにしたがって測定した熱伝導率、および水銀圧入ポロシメトリーによって測定した細孔容積もまた、表３にまとめる。
【００９７】
例３ａ
乾燥ラテックスの約３０％（重量パーセント）を、使用した沈降シリカの質量に対して使用する
例２ａからの実験プロトコールを、同一量のＴｉｘｏｓｉｌ（登録商標）３６５沈降シリカで実施するが、今回は、９０ｇのラテックスＢ（表２）で繰り返した。蒸留水で満たして、３１０ｇの蒸留水中の分散液を得た。
【００９８】
同様に、実験結果を表３に順に並べる。
【００９９】
例４ａ
乾燥ラテックスの約５０％（重量パーセント）を、使用した沈降シリカの質量に対して使用する
例２ａからの実験プロトコールを、同一量のＴｉｘｏｓｉｌ（登録商標）３６５沈降シリカで実施するが、今回は、１５０ｇのラテックスＢ（表２）で繰り返した。蒸留水で満たして、３１０ｇの蒸留水中の分散液を得た。
【０１００】
同様に、実験結果を表３に順に並べる。
【０１０１】
例５ａ
乾燥ラテックスの約７０％（重量パーセント）を、使用した沈降シリカの質量に対して使用する
例２ａからの実験プロトコールを、同一量のＴｉｘｏｓｉｌ（登録商標）３６５沈降シリカで実施するが、今回は、２１０ｇのラテックスＢ（表２）で繰り返した。蒸留しで満たして、３１０ｇの蒸留水中の分散液を得た。
【０１０２】
同様に、実験結果を表３に順に並べる。
【０１０３】
例６ａ、７ａ、８ａおよび９ａ
例６ａ、７ａ、８ａおよび９ａに対して、それぞれ例えば２ａ、３ａ、４ａおよび５ａに対して記述したプロトコールを、２２重量％の固体を含む（表２からの）ラテックスＢを、４０固体重量％の固体を含むＤＳＭ（商標）社によって販売されているＮｅｏｃｒｙｌ（登録商標）ＸＫ−５２ラテックスの懸濁液で置き換えることによって繰り返す。３１０ｇの水中の懸濁液を得るために、加えた量の蒸留水で満たし、方法を、本発明の断熱材料の一態様に相当する焼成ペレットを得るために、例２ａ中上で説明したのと同一の方法で実施する。
【０１０４】
例６ａ、７ａ、８ａおよび９ａに対して、例２ａ、３ａ、４ａおよび５ａに対して得たものと同一の実験結果が、それぞれ得られる。
【０１０５】
反応物と溶媒の量に１２をかけ、同一の手順を繰り返すことによって繰り返した例１ａ〜９ａが、それぞれ例１ｂ〜９ｂに相当する。これらの例１ｂ〜９ｂに対して、１５×１５×５ｃｍの寸法を有する試料（ウエハ）を、ＺＷＩＣＫ３４００ＫＮプレス中での圧縮と、ついで焼成で得る。これらの寸法を有する試料に対して、焼成プロトコールは、最後の５５０℃の保持をのぞき同一であり、１０時間維持した。
【０１０６】
例１ａ、ｂ〜９ａ、ｂに対して得た結果を、以下表３に示す。
【表３】
0005951635.tif 000004